(57)【要約】  本発明は、金属酸化物、金属ホウ酸塩、金属リン酸塩又はこれらの混合物からなる保護層で被覆された蛍光体粒の形の蛍光体、ハロリン酸塩蛍光体を有する蛍光体組成物並びにこの蛍光体組成物を有する低圧放電灯に関する。【特許請求の範囲】
【請求項１】
低圧放電灯用の蛍光体において、前記蛍光体は保護層で被覆された蛍光体粒の形で存在し、前記保護層は、金属酸化物、金属ホウ酸塩、金属リン酸塩又はこれらの混合物からなることを特徴とする、蛍光体。
【請求項２】
請求項１に記載の蛍光体において、前記保護層は、Ａｌ2Ｏ3、Ｙ2Ｏ3、Ｌａ2Ｏ3、金属ホウ酸塩、金属リン酸塩、又はこれらの混合物からなり、前記金属は、Ｓｃ、Ｙ、Ｌａ、Ｇｄ、Ｌｕ、Ａｌ、Ｃｅ、Ｍｇ、Ｃａ、Ｓｒ、Ｂａ及びこれらの混合物から選択されることを特徴とする、蛍光体。
【請求項３】
請求項２に記載の蛍光体において、
（ｉ）  前記金属ホウ酸塩又は金属リン酸塩は、式ＭｅＰＯ4又はＭｅＢＯ3の二元の金属ホウ酸塩又は金属リン酸塩であり、Ｍｅは、Ｓｃ、Ｙ、Ｌａ、Ｇｄ、Ｌｕ及びＡｌから選択されるか、又は
（ｉｉ）  前記金属ホウ酸塩又は金属リン酸塩は、式（Ｍｅ11-xＭｅ2x）ＰＯ4又は（Ｍｅ11-xＭｅ2x）ＢＯ3の三元の金属ホウ酸塩又は金属リン酸塩であり、Ｍｅ1及びＭｅ2は、相互に無関係に、Ｓｃ、Ｙ、Ｌａ、Ｇｄ、Ｌｕ及びＡｌから選択されることを特徴とする、蛍光体。
【請求項４】
請求項１から３までのいずれか１項に記載の蛍光体において、前記蛍光体はハロリン酸塩蛍光体であることを特徴とする、蛍光体。
【請求項５】
請求項４に記載の蛍光体において、前記蛍光体は、Ｃａ10（ＰＯ4）6（Ｆ，Ｃｌ）2：Ｓｂ，Ｍｎ；Ｃａ10（ＰＯ4）6Ｆ2：Ｓｂ，Ｍｎ；Ｓｒ5（ＰＯ4）3Ｆ：Ｓｂ；Ｃａ5（ＰＯ4）3Ｆ：Ｓｂ；３Ｃａ3（ＰＯ4）2・Ｃａ（Ｆ，Ｃｌ）2：Ｍｎ，Ｓｂ；及び３Ｓｒ3（ＰＯ4）2・Ｓｒ（Ｆ，Ｃｌ）2：Ｍｎ，Ｓｂからなる群から選択されることを特徴とする、蛍光体。
【請求項６】
請求項１から３までのいずれか１項に記載の蛍光体において、前記蛍光体は希土類蛍光体であることを特徴とする、蛍光体。
【請求項７】
請求項６に記載の蛍光体において、前記蛍光体は、ＬａＰＯ4：Ｃｅ，Ｔｂ；Ｙ2Ｏ3：Ｅｕ；ＢａＭｇＡｌ10Ｏ17：Ｅｕ；ＢａＭｇ2Ａｌ16Ｏ27：Ｅｕ，Ｍｎ；Ｙ2Ｏ2Ｓ：Ｅｕ；Ｙ2Ｏ2Ｓ：Ｔｂ；Ｙ2Ｏ5：Ｔｂ；Ｙ2ＳｉＯ5：Ｃｅ；Ｙ2ＳｉＯ5：Ｔｂ；Ｙ3Ａｌ5Ｏ12：Ｃｅ；Ｇｄ（Ｚｎ，Ｍｇ）Ｂ5Ｏ10：Ｃｅ，Ｍｎ；Ｇｄ2Ｏ2Ｓ：Ｅｕ；Ｇｄ2Ｏ2Ｓ：Ｔｂ；Ｇｄ2Ｏ2Ｓ：Ｐｒ；ＣｅＭｇ−Ａｌ11Ｏ19：Ｔｂ；（Ｃｅ，Ｔｂ）ＭｇＡｌ11Ｏ19：Ｃｅ，Ｔｂ；Ｓｒ4Ａｌ14Ｏ25：Ｅｕ；Ｓｒ10（ＰＯ4）6Ｃｌ2：Ｅｕ；（Ｓｒ，Ｃａ）10（ＰＯ4）6Ｃｌ2：Ｅｕ；（Ｓｒ，Ｃａ，Ｂａ）10（ＰＯ4）6Ｃｌ2：Ｅｕ；Ｙ3（Ａｌ，Ｃａ）5Ｏ12：Ｃｅ；Ｙ3（Ａｌ，Ｃａ）5Ｏ12：Ｔｂ；ＹＡｌＯ3：Ｃｅ；及びＹ（Ｐ，Ｖ）Ｏ4：Ｅｕからなる群から選択されることを特徴とする、蛍光体。
【請求項８】
請求項１から７までのいずれか１項に記載の蛍光体において、前記保護層は、化学蒸着（ＣＶＤ）を用いて又は湿式法を用いて前記蛍光体粒に施されていることを特徴とする、蛍光体。
【請求項９】
請求項１から８までのいずれか１項に記載の蛍光体において、前記蛍光体は、１０μｍ未満の平均粒径を有することを特徴とする、蛍光体。
【請求項１０】
低圧放電灯用の蛍光体組成物において、前記蛍光体組成物は，請求項１から９までのいずれか１項に記載の少なくとも１種の蛍光体を有することを特徴とする、蛍光体組成物。
【請求項１１】
請求項１０に記載の蛍光体組成物において、前記蛍光体組成物が、請求項４から５までのいずれか１項に記載のハロリン酸塩蛍光体及び更に少なくとも１種の希土類蛍光体を有することを特徴とする、蛍光体組成物。
【請求項１２】
請求項１１に記載の蛍光体組成物において、前記の少なくとも１種の希土類蛍光体は、請求項６から７までのいずれか１項に記載の希土類蛍光体であることを特徴とする、蛍光体組成物。
【請求項１３】
充填ガス組成物で充填された放電管と、前記放電管の内面に施された多層の蛍光体被覆とを備え、前記蛍光体被覆は前記放電管の内面に向いた蛍光体層と、放電空間に向いた蛍光体層とを有する低圧放電灯において、前記放電管の内面に向いた蛍光体層は、請求項１０から１２までのいずれか１項に記載の蛍光体組成物を有することを特徴とする、低圧放電灯。
【請求項１４】
請求項１３に記載の低圧放電灯において、前記放電空間に向いた蛍光体層は、少なくとも１種の希土類蛍光体を有することを特徴とする、低圧放電灯。
【請求項１５】
請求項１４に記載の低圧放電灯において、前記少なくとも１種の希土類蛍光体は、ＬａＰＯ4：Ｃｅ，Ｔｂ；Ｙ2Ｏ3：Ｅｕ；ＢａＭｇＡｌ10Ｏ17：Ｅｕ；ＢａＭｇ2Ａｌ16Ｏ27：Ｅｕ，Ｍｎ；Ｙ2Ｏ2Ｓ：Ｅｕ；Ｙ2Ｏ2Ｓ：Ｔｂ；Ｙ2Ｏ5：Ｔｂ；Ｙ2ＳｉＯ5：Ｃｅ；Ｙ2ＳｉＯ5：Ｔｂ；Ｙ3Ａｌ5Ｏ12：Ｃｅ；Ｇｄ（Ｚｎ，Ｍｇ）Ｂ5Ｏ10：Ｃｅ，Ｍｎ；Ｇｄ2Ｏ2Ｓ：Ｅｕ；Ｇｄ2Ｏ2Ｓ：Ｔｂ；Ｇｄ2Ｏ2Ｓ：Ｐｒ；ＣｅＭｇ−Ａｌ11Ｏ19：Ｔｂ；（Ｃｅ，Ｔｂ）ＭｇＡｌ11Ｏ19：Ｃｅ，Ｔｂ；Ｓｒ4Ａｌ14Ｏ25：Ｅｕ；Ｓｒ10（ＰＯ4）6Ｃｌ2：Ｅｕ；（Ｓｒ，Ｃａ）10（ＰＯ4）6Ｃｌ2：Ｅｕ；（Ｓｒ，Ｃａ，Ｂａ）10（ＰＯ4）6Ｃｌ2：Ｅｕ；Ｙ3（Ａｌ，Ｃａ）5Ｏ12：Ｃｅ；Ｙ3（Ａｌ，Ｃａ）5Ｏ12：Ｔｂ；ＹＡｌＯ3：Ｃｅ；及びＹ（Ｐ，Ｖ）Ｏ4：Ｅｕからなる群から選択されることを特徴とする、低圧放電灯。
【請求項１６】
請求項１３から１５までのいずれか１項に記載の低圧放電灯において、前記放電空間に向いた蛍光体層が、請求項１０から１２までのいずれか１項に記載の蛍光体組成物を有することを特徴とする、低圧放電灯。
【請求項１７】
請求項１３から１６までのいずれか１項に記載の低圧放電灯において、
（ｉ）  前記放電空間に向いた蛍光体組成物は、少なくとも３種の希土類蛍光体を有し、これらの希土類蛍光体は、赤色波長領域で発光する蛍光体と、緑色波長領域で発光する蛍光体と、青色波長領域で発光する蛍光体とを有するか；又は
（ｉｉ）  前記放電空間に向いた蛍光体組成物は、少なくとも４種の希土類蛍光体を有し、この蛍光体組成物は、赤色波長領域で発光する蛍光体と、緑色波長領域で発光する蛍光体と、青色波長領域で発光する蛍光体と、青緑色波長領域で発光する蛍光体とを有することを特徴とする、低圧放電灯。
【請求項１８】
請求項１３から１７までのいずれか１項に記載の低圧放電灯において、前記低圧放電灯は、更に保護層を有し、前記保護層は前記放電管の内面と、前記放電管の内面に向いた蛍光体層との間に配置されていることを特徴とする、低圧放電灯。
【請求項１９】
請求項１８に記載の低圧放電灯において、前記保護層は、Ａｌ2Ｏ3、Ｙ2Ｏ3、Ｌａ2Ｏ3、金属ホウ酸塩、金属リン酸塩、又はこれらの混合物からなり、前記金属は、Ｓｃ、Ｙ、Ｌａ、Ｇｄ、Ｌｕ、Ａｌ、Ｃｅ、Ｍｇ、Ｃａ、Ｓｒ、Ｂａ及びこれらの混合物から選択されることを特徴とする、低圧放電灯。
【請求項２０】
請求項１３から１９までのいずれか１項記載の低圧放電灯において、前記充填ガス組成物は、アルゴン又はクリプトンを有することを特徴とする、低圧放電灯。
【請求項２１】
請求項１３から２０までのいずれか１項記載の低圧放電灯において、前記低圧放電灯は、Ｈｇ−低圧放電灯、特にコンパクト型蛍光灯であることを特徴とする、低圧放電灯。
【発明の詳細な説明】
【技術分野】
【０００１】
本発明は、請求項１の上位概念に記載の低圧放電灯用の蛍光体、請求項１０の上位概念に記載の蛍光体組成物及び請求項１３の上位概念に記載の低圧放電灯に関する。
【０００２】
通達ＥＧ２４５／２００９（通達３４７／２０１０によって変更）によって、希土類不含の蛍光体被覆を有する一連の蛍光灯が禁止されている。代替製品として、同じ入力を有するが明らかにより高い発光効率及びより高い光束を有する灯が使用され、その際、希土類蛍光体からなる被覆が使用されている。この場合の欠点は希土類の割合である、それというのもこれら希土類はますます欠乏してきていて、世界市場でのこの価格はここ数年で著しく上昇しているためである。従って、材料コストを低減するため及び希土類の獲得及び輸送による環境汚染を軽減するために、低減された希土類割合を有するが、現在使用されている蛍光灯と同じ効率及び同じ光束安定性を有する蛍光灯の需要が生じる。
【０００３】
この希土類割合の低減のために、今までの蛍光灯は二重層構造で製造され、この場合、下層は慣用のハロリン酸塩蛍光体からなり、カバー層は希土類蛍光体を含む混合物からなる。これらの蛍光灯の欠点は、光損失が高く、かつ点灯時間にわたるＨｇ消費量が比較的高い点にある。この光損失は、ハロリン酸塩蛍光体の、放射線、特に硬ＵＶ線、例えばＶＵＶ領域のＵＶ線による損傷により引き起こされる。比較的高いＨｇ消費量は、Ｈｇがハロリン酸塩蛍光体粒内へ拡散することが要因である。
【０００４】
希土類割合を低減するための他の対策は、リフレクタ層構造の蛍光灯の製造である。この場合、放電管の内面をＡｌ2Ｏ3保護層で被覆し、その上に希土類蛍光体を含有するカバー層を塗布する。この場合、希土類蛍光体の割合が二重層構造と比べて高く、並びにランプバルブの長さにわたって層厚が変動するために、ランプバルブの端部のカバーが比較的僅かである点にある。
【０００５】
本発明の課題は、同じ効率でかつ同じ光束安定性で低減された希土類割合を有することにより、上記の需要を満たす、低圧放電灯用の蛍光体及び蛍光体組成物並びにこのような蛍光体組成物を有する低圧放電灯を提供することである。
【０００６】
前記課題は、請求項１に記載の特徴を有する蛍光体、請求項１０に記載の特徴を有する本発明による蛍光体を含有する蛍光体組成物、並びに請求項１３に記載の特徴を有する低圧放電灯により解決される。
【０００７】
特に好ましい実施態様は、従属形式請求項に記載されている。
【０００８】
本発明は、蛍光体粒を保護層でコーティングすることにより、この蛍光体の安定性を改善し、それにより発光効率を長く維持することができるという発明者の知見に基づいている。蛍光体組成物の蛍光体／蛍光体粒のこのコーティングによって、蛍光灯及びコンパクト型蛍光灯での使用が、励起する放射線に対する安定性の観点で、Ｈｇに対する僅かな親和性の観点で、ひいては点灯の間の僅かなＨｇ吸収の観点で、及び水中での安定性（これにより、水を基礎とする懸濁液を使用する今日通常の環境に優しい被覆方法を適用することができる）の観点で有利に貢献することができる。この蛍光体粒を取り囲む保護層は、できる限り薄くかつ緻密な層を形成し、その組成においては、蛍光体粒内部の組成とは異なっている。
【０００９】
第１の態様では、本発明は、従って、蛍光体が保護層で被覆された蛍光体粒の形で存在する低圧放電灯用の蛍光体に関する。この保護層は、この場合、金属酸化物、金属ホウ酸塩、金属リン酸塩又はこれらの混合物からなる。
【００１０】
多様な実施態様の場合には、この保護層は、蛍光体粒の表面に施され、この表面を完全に覆っている。
【００１１】
「保護層」又は「コーティング」の概念は、本明細書では置き換え可能に使用され、かつ蛍光体粒の表面を覆う層又は被膜に関している。好ましくは蛍光体粒の全体の表面がコートされている。多様な実施態様の場合に、保護層の層厚は約１０ｎｍ〜１μｍである。
【００１２】
本明細書で使用された「蛍光体粒」は、１種又はそれ以上の蛍光体からなる粒子に関している。粒子とは、ほぼ球状の粒子であることができる。この概念は、結晶子、アグロメレイト、非晶質粒子などを包含する。
【００１３】
本発明の多様な実施態様の場合に、保護層は、Ａｌ2Ｏ3、Ｙ2Ｏ3、Ｌａ2Ｏ3、金属ホウ酸塩、金属リン酸塩又はこれらの混合物を含み、その際、前記金属はＳｃ、Ｙ、Ｌａ、Ｇｄ、Ｌｕ、Ａｌ、Ｃｅ、Ｍｇ、Ｃａ、Ｓｒ、Ｂａ及びこれらの混合物から選択される。所定の実施態様の場合には、この保護層はほぼ又は完全に上記の材料からなる。
【００１４】
金属ホウ酸塩又は金属リン酸塩は、式ＭｅＰＯ4又はＭｅＢＯ3の二元の金属ホウ酸塩又は金属リン酸塩であることができ、その際、ＭｅはＳｃ、Ｙ、Ｌａ、Ｇｄ、Ｌｕ及びＡｌから選択される。この金属ホウ酸塩又は金属リン酸塩は、同様に、式（Ｍｅ11-xＭｅ2x）ＰＯ4又は（Ｍｅ11-xＭｅ2x）ＢＯ3の三元の金属ホウ酸塩又は金属リン酸塩であってもよく、その際、Ｍｅ1及びＭｅ2は、相互に無関係に、Ｓｃ、Ｙ、Ｌａ、Ｇｄ、Ｌｕ及びＡｌから選択される。
【００１５】
蛍光体は、本発明の多様な実施態様の場合に、ハロリン酸塩蛍光体である。本明細書で使用された「ハロリン酸塩蛍光体」とは、ハロゲン含有のリン酸塩、特に金属、例えばストロンチウム、カルシウム、バリウム及びマグネシウムのハロゲン含有のリン酸塩である蛍光体であると解釈される。「ハロゲン」としては、特にフッ素（Ｆ）及び塩素（Ｃｌ）が使用される。例示されるハロリン酸塩蛍光体は、これらに限定されるものではないが、Ｃａ10（ＰＯ4）6（Ｆ，Ｃｌ）2：Ｓｂ，Ｍｎ；Ｃａ10（ＰＯ4）6Ｆ2：Ｓｂ，Ｍｎ；Ｓｒ5（ＰＯ4）3Ｆ：Ｓｂ；Ｃａ5（ＰＯ4）3Ｆ：Ｓｂ；３Ｃａ3（ＰＯ4）2・Ｃａ（Ｆ，Ｃｌ）2：Ｍｎ，Ｓｂ；及び３Ｓｒ3（ＰＯ4）2・Ｓｒ（Ｆ，Ｃｌ）2：Ｍｎ，Ｓｂを包含する。本発明の意味範囲で「ハロリン酸塩蛍光体」は、主に希土類不含であり、つまり希土類化合物を含んでもいないし、この蛍光体は希土類でドープされてもいない。被覆されたハロリン酸塩蛍光体を基準とした希土類の含有率は、従って、多様な実施態様の場合に、＜０．１質量％、好ましくは＜０．０５質量％、更に好ましくは＜０．０１質量％である。本発明の蛍光体組成物の多様な実施態様の場合に、２種又はそれ以上のハロリン酸塩蛍光体の混合物を使用することができる。被覆されたハロリン酸塩蛍光体を低圧放電灯中で使用することは、希土類含有の三波長域蛍光体の層厚を減少させることができる、それというのも、吸収されないＵＶ線はこのハロリン酸塩蛍光体によって可視光へ変換されるためである。安定化するコーティングによって、更に、所定のスペクトル領域に対してハロリン酸塩蛍光体を使用することができる。例えば、青みがかったハロリン酸塩蛍光体は、青色蛍光体ＢａＭｇＡｌ10Ｏ17：Ｅｕに部分的に置き換えることができる。
【００１６】
本発明の他の多様な実施態様の場合に、蛍光体は希土類蛍光体である。本願発明の意味範囲で「希土類蛍光体」とは、希土類元素を基礎として又はドーパント元素として含んでいる蛍光体を指す。本明細書で使用される「希土類金属」又は「希土類」は、次の元素を包含する：スカンジウム（Ｓｃ）、イットリウム（Ｙ）、ランタン（Ｌａ）、セリウム（Ｃｅ）、プラセオジム（Ｐｒ）、ネオジム（Ｎｄ）、プロメチウム（Ｐｍ）、サマリウム（Ｓｍ）、ユーロピウム（Ｅｕ）、ガドリニウム（Ｇｄ）、テルビウム（Ｔｂ）、ジスプロシウム（Ｄｙ）、ホルミウム（Ｈｏ）、エルビウム（Ｅｒ）、ツリウム（Ｔｍ）、イッテルビウム（Ｙｂ）及びルテチウム（Ｌｕ）。本明細書で使用される「希土類蛍光体」の概念は、同様に希土類のハロリン酸塩又は希土類でドープされた他の元素のハロリン酸塩も包含する。例示的な希土類蛍光体は、これらに限定されるものではないが、ＬａＰＯ4：Ｃｅ，Ｔｂ；Ｙ2Ｏ3：Ｅｕ；ＢａＭｇＡｌ10Ｏ17：Ｅｕ；ＢａＭｇ2Ａｌ16Ｏ27：Ｅｕ，Ｍｎ；Ｙ2Ｏ2Ｓ：Ｅｕ；Ｙ2Ｏ2Ｓ：Ｔｂ；Ｙ2Ｏ3：Ｔｂ；Ｙ2ＳｉＯ5：Ｃｅ；Ｙ2ＳｉＯ5：Ｔｂ；Ｙ3Ａｌ5Ｏ12：Ｃｅ；Ｇｄ（Ｚｎ，Ｍｇ）Ｂ5Ｏ10：Ｃｅ，Ｍｎ；Ｇｄ2Ｏ2Ｓ：Ｅｕ；Ｇｄ2Ｏ2Ｓ：Ｔｂ；Ｇｄ2Ｏ2Ｓ：Ｐｒ；ＣｅＭｇ−Ａｌ11Ｏ19：Ｔｂ；（Ｃｅ，Ｔｂ）ＭｇＡｌ11Ｏ19：Ｃｅ，Ｔｂ；Ｓｒ4Ａｌ14Ｏ25：Ｅｕ；Ｓｒ10（ＰＯ4）6Ｃｌ2：Ｅｕ；（Ｓｒ，Ｃａ）10（ＰＯ4）6Ｃｌ2：Ｅｕ；（Ｓｒ，Ｃａ，Ｂａ）10（ＰＯ4）6Ｃｌ2：Ｅｕ；Ｙ3（Ａｌ，Ｃａ）5Ｏ12：Ｃｅ；Ｙ3（Ａｌ，Ｃａ）5Ｏ12：Ｔｂ；ＹＡｌＯ3：Ｃｅ；及びＹ（Ｐ，Ｖ）Ｏ4：Ｅｕを包含する。希土類でドープされた蛍光体の場合に、蛍光体を基準とした希土類の含有率は，多様な実施態様の場合に、＞０．１質量％、好ましくは０．５質量％，更に好ましくは＞１質量％である。本発明の多様な実施態様の場合に、２種又はそれ以上の希土類蛍光体の混合物を使用することができる。
【００１７】
本発明の所定の実施態様の場合には、保護層で被覆された希土類蛍光体は、青色の波長領域で発光する蛍光体、例えばＢａＭｇＡｌ10Ｏ17：Ｅｕである。この被覆によって、安定性、特に希土類含有の青色蛍光体の安定性は改善される。
【００１８】
この蛍光体は、好ましくは蛍光体粒の形で存在する。多様な実施態様の場合に、この蛍光体粒は、＜２５μｍ、好ましくは＜１０μｍ、更に好ましくは＜８μｍの平均直径を有する。この粒度分布は、主に単分散型であることができる。蛍光体粒の製造方法は先行技術において公知である。
【００１９】
この保護層は、多様な方法を用いて蛍光体粒に施すことができる。適切な方法は、これに制限されるものではないが、化学蒸着法（ＣＶＤ）又は湿式化学法を包含する。相応する被覆方法も、先行技術において公知である。
【００２０】
他の態様において、本発明は、本発明による少なくとも１種の蛍光体を有する蛍光体組成物に関する。一実施態様の場合に、この蛍光体組成物は、本発明によるハロリン酸塩蛍光体を有するか、又は本発明によるハロリン酸塩蛍光体からなる。他の実施態様の場合に、この蛍光体組成物は更に希土類蛍光体を有することができる。この蛍光体は、同様に、本発明による保護層で被覆されている蛍光体粒の形で存在することができる。
【００２１】
本明細書で使用される「蛍光体組成物」とは、特に、低圧放電灯の放電管中で蛍光体層の形で存在する全ての蛍光体のコンパウンドと解釈される。
【００２２】
本発明の一実施態様の場合に、蛍光体組成物は、例えば上述のリストから選択された被覆されたハロリン酸塩蛍光体、及び同様に被覆されていてもよい青色波長領域で発光する希土類蛍光体、例えばＢａＭｇＡｌ10Ｏ17：Ｅｕを有する。
【００２３】
もう一つの他の態様において、本発明は、充填ガス組成物で充填された放電管と、前記放電管の内面に施された多層の蛍光体被覆とを備え、前記蛍光体被覆は前記放電管の内面に向いた蛍光体層（下層）と、放電空間に向いた蛍光体層（カバー層）とを有し、前記放電管の内面に向いた蛍光体層は、本発明による蛍光体組成物を有するか又は本発明による蛍光体組成物からなる、低圧放電灯に関する。
【００２４】
本発明の多様な実施態様の場合に、放電空間に向いた蛍光体層は、少なくとも１種の希土類蛍光体を有する。この希土類蛍光体は、ＬａＰＯ4：Ｃｅ，Ｔｂ；Ｙ2Ｏ3：Ｅｕ；ＢａＭｇＡｌ10Ｏ17：Ｅｕ；ＢａＭｇ2Ａｌ16Ｏ27：Ｅｕ，Ｍｎ；Ｙ2Ｏ2Ｓ：Ｅｕ；Ｙ2Ｏ2Ｓ：Ｔｂ；Ｙ2Ｏ5：Ｔｂ；Ｙ2ＳｉＯ5：Ｃｅ；Ｙ2ＳｉＯ5：Ｔｂ；Ｙ3Ａｌ5Ｏ12：Ｃｅ；Ｇｄ（Ｚｎ，Ｍｇ）Ｂ5Ｏ10：Ｃｅ，Ｍｎ；Ｇｄ2Ｏ2Ｓ：Ｅｕ；Ｇｄ2Ｏ2Ｓ：Ｔｂ；Ｇｄ2Ｏ2Ｓ：Ｐｒ；ＣｅＭｇＡｌ11Ｏ19：Ｔｂ；（Ｃｅ，Ｔｂ）ＭｇＡｌ11Ｏ19：Ｃｅ，Ｔｂ；Ｓｒ4Ａｌ14Ｏ25：Ｅｕ；Ｓｒ10（ＰＯ4）6Ｃｌ2：Ｅｕ；（Ｓｒ，Ｃａ）10（ＰＯ4）6Ｃｌ2：Ｅｕ；（Ｓｒ，Ｃａ，Ｂａ）10（ＰＯ4）6Ｃｌ2：Ｅｕ；Ｙ3（Ａｌ，Ｃａ）5Ｏ12：Ｃｅ；Ｙ3（Ａｌ，Ｃａ）5Ｏ12：Ｔｂ；ＹＡｌＯ3：Ｃｅ；及びＹ（Ｐ，Ｖ）Ｏ4：Ｅｕからなる群から選択することができる。
【００２５】
本発明の一実施態様の場合に、放電空間に向いた蛍光体層も、本発明による蛍光体組成物を有する。好ましくは、この蛍光体層は、本発明による少なくとも１種の希土類蛍光体を有する。
【００２６】
多様な実施態様の場合に、放電空間に向いた蛍光体組成物は、少なくとも３種の希土類蛍光体を有し、この蛍光体組成物は、赤色波長領域で発光する蛍光体と、緑色波長領域で発光する蛍光体と、青色波長領域で発光する蛍光体とを有する。これとは別に、放電空間に向いた蛍光体組成物は、少なくとも４種の希土類蛍光体を有し、この蛍光体組成物は、赤色波長領域で発光する蛍光体と、緑色波長領域で発光する蛍光体と、青色波長領域で発光する蛍光体と、青緑色波長領域で発光する蛍光体とを有する。赤色波長領域で発光する蛍光体は、例えばＧｄ（Ｚｎ，Ｍｇ）Ｂ5Ｏ10：Ｃｅ，Ｍｎ又はＹ2Ｏ3：Ｅｕであることができる。緑色波長領域で発光する蛍光体は、例えばＬａＰＯ4：Ｃｅ，Ｔｂ又はＣｅＭｇ−Ａｌ11Ｏ19：Ｔｂであることができる。青色波長領域で発光する蛍光体は、例えばＢａＭｇＡｌ10Ｏ17：Ｅｕ又はＳｒ10（ＰＯ4）6Ｃｌ2：Ｅｕであることができる。青緑色波長領域で発光する蛍光体は、例えばＳｒ4Ａｌ14Ｏ25：Ｅｕ又はＢａＭｇ2Ａｌ16Ｏ27：Ｅｕ，Ｍｎであることができる。これらの希土類蛍光体は、本発明による被覆された蛍光体であることも、又は未被覆の蛍光体であることもできる。
【００２７】
相応する蛍光体層を備えた低圧放電灯の製造は、先行技術において公知である。本発明の低圧放電灯の製造のために、コーティングされた蛍光体を、水性の蛍光体懸濁液の製造のための粉末として使用し、次いでこの水性の蛍光体懸濁液を公知の方法で放電管の内面に塗布する。
【００２８】
多様な実施態様の場合に、この低圧放電灯は更に１つの保護層を有し、この保護層は放電管の内面と、放電管の内面に向いた蛍光体層との間に配置されている。この保護層は、Ａｌ2Ｏ3、Ｙ2Ｏ3、Ｌａ2Ｏ3、金属ホウ酸塩、金属リン酸塩又はこれらの混合物からなり、前記金属は、Ｓｃ、Ｙ、Ｌａ、Ｇｄ、Ｌｕ、Ａｌ、Ｃｅ、Ｍｇ、Ｃａ、Ｓｒ、Ｂａ及びこれらの混合物から選択される。それにより、放電管中に存在する水銀が、放電管の材料、通常はガラス内へ拡散し、それに伴って生じる放電管の黒色化は効果的に避けることができる。
【００２９】
本発明の多様な実施態様の場合に、本発明の低圧放電灯は充填ガスを有し、この充填ガスは希ガス又は希ガスの混合物である。一実施態様の場合に、この充填ガスは、アルゴン及び／又はクリプトンからなる充填ガス組成物である。
【００３０】
本発明の低圧放電灯は、Ｈｇ低圧放電灯であることができる。このＨｇ低圧放電灯は、例えばコンパクト型蛍光灯（省エネルギー灯）であることができる。多様な実施態様の場合に、本発明による蛍光体組成物は、直管型低圧放電灯、例えばＴ８  Ｌ３６Ｗ型の低圧放電灯の形で使用される。
【００３１】
本明細書中で数値との関連で使用される「約」は、±１０％まで、好ましくは±５％までのバリエーションを含む。
【００３２】
蛍光体混合物及び蛍光体化合物について記載された全ての化学式は、理想化学式として記載されているが、この理想化学式を越えて、化学量論から僅かに逸脱する全ての化合物も本発明に明確に考慮されていることが意図されている。これは、特に、結晶構造は変化していないが、発光スペクトル及び吸収スペクトルにおける相違が、ピーク位置については１％より少なく異なり、ピーク幅について５％より少なく異なる相違であると見なされる。
【００３３】
更なる態様において、本発明は、低圧放電灯における蛍光体被覆としての、本発明による蛍光体及び蛍光体組成物の使用に関する。
【００３４】
本発明は、この点で、所定の実施態様と関連して記載されているが、本発明はこれに限定されるものではない。特に、当業者にとって容易に、添付の特許請求の範囲により規定された本発明の意味及び範囲から逸脱することなしに、記載された発明についての多様な変更を行うことができることは明白である。従って、本発明の範囲は特許請求の範囲によって規定され、本発明は、請求項の意味範囲及び等価範囲に含まれる全ての変更及び改変を含むことが意図されている。
【手続補正書】
【提出日】平成26年6月2日(2014.6.2)
【手続補正１】
【補正対象書類名】特許請求の範囲
【補正対象項目名】請求項２１
【補正方法】変更
【補正の内容】
【請求項２１】
請求項１３から２０までのいずれか１項記載の低圧放電灯において、前記低圧放電灯は、Ｈｇ−低圧放電灯であることを特徴とする、低圧放電灯。
【国際調査報告】
2014527554.tif 000002
2014527554.tif 000003
2014527554.tif 000004
2014527554.tif 000005
2014527554.tif 000006
2014527554.tif 000007
2014527554.tif 000008
2014527554.tif 000009
2014527554.tif 000010
2014527554.tif 000011
2014527554.tif 000012
2014527554.tif 000013
2014527554.tif 000014
2014527554.tif 000015
2014527554.tif 000016
2014527554.tif 000017
2014527554.tif 000018
2014527554.tif 000019